(57)【要約】【課題】低温定着性と耐熱性とを両立する静電荷像現像用トナーを提供すること。【解決手段】ビニル樹脂単位およびポリエステル樹脂単位が化学的に結合している非晶性ポリエステル複合樹脂と、結晶性ポリエステル樹脂と、を含み、前記結晶性ポリエステル樹脂および前記非晶性ポリエステル複合樹脂の質量比（前記結晶性ポリエステル樹脂／前記非晶性ポリエステル複合樹脂）が１４／８６以上３０／７０以下である結着樹脂と、ビニル樹脂粒子及びウレタン樹脂粒子からなる群から選択される少なくとも１種と、を含有する静電荷像現像用トナー。【選択図】なし【特許請求の範囲】
【請求項１】
ビニル樹脂単位およびポリエステル樹脂単位が化学的に結合している非晶性ポリエステル複合樹脂と、結晶性ポリエステル樹脂と、を含み、前記結晶性ポリエステル樹脂および前記非晶性ポリエステル複合樹脂の質量比（前記結晶性ポリエステル樹脂／前記非晶性ポリエステル複合樹脂）が１４／８６以上３０／７０以下である結着樹脂と、
ビニル樹脂粒子及びウレタン樹脂粒子からなる群から選択される少なくとも１種と、
を含有する静電荷像現像用トナー。
【請求項２】
前記ビニル樹脂単位が、スチレン（メタ）アクリル樹脂単位である請求項１に記載の静電荷像現像用トナー。
【請求項３】
前記ポリエステル樹脂単位が、ビスフェノールＡのアルキレンオキサイド付加物を多価アルコール全体に対して５０モル％以上１００モル％以下で含有する多価アルコールと、多価カルボン酸と、を縮重合させたポリエステル樹脂単位である請求項１又は２に記載の静電荷像現像用トナー。
【請求項４】
前記ビニル樹脂単位および前記ポリエステル樹脂単位の質量比（前記ビニル樹脂単位／前記ポリエステル樹脂単位）が、１０／９０以上３０／７０以下である請求項１〜請求項３のいずれか１項に記載の静電荷像現像用トナー。
【請求項５】
前記ビニル樹脂粒子が、スチレン（メタ）アクリル樹脂粒子である請求項１〜請求項４のいずれか１項に記載の静電荷像現像用トナー。
【請求項６】
前記ビニル樹脂粒子が、トナー全体に対して、１０質量％以上２０質量％以下で含有する請求項１〜請求項５のいずれか１項に記載の静電荷像現像用トナー。
【請求項７】
前記ビニル樹脂粒子の体積平均粒径が８０ｎｍ以上２５０ｎｍ以下である請求項１〜請求項６のいずれか１項に記載の静電荷像現像用トナー。
【請求項８】
前記結晶性ポリエステル樹脂が、脂肪族多価カルボン酸と、脂肪族多価アルコールとを縮重合させた脂肪族ポリエステル樹脂である請求項１〜請求項７のいずれか１項に記載の静電荷像現像用トナー。
【請求項９】
請求項１〜請求項８のいずれか１項に記載の静電荷像現像用トナーを含む静電荷像現像剤。
【請求項１０】
請求項１〜請求項８のいずれか１項に記載の静電荷像現像用トナーを収容し、
画像形成装置に着脱されるトナーカートリッジ。
【請求項１１】
請求項９に記載の静電荷像現像剤を収容し、前記静電荷像現像剤により、像保持体の表面に形成された静電荷像をトナー画像として現像する現像手段を備え、
画像形成装置に着脱されるプロセスカートリッジ。
【請求項１２】
像保持体と、
前記像保持体の表面を帯電する帯電手段と、
帯電した前記像保持体の表面に静電荷像を形成する静電荷像形成手段と、
請求項９に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【請求項１３】
像保持体の表面を帯電する帯電工程と、
帯電した前記像保持体の表面に静電荷像を形成する静電荷像形成工程と、
請求項９に記載の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の詳細な説明】
【技術分野】
【０００１】
本発明は、静電荷像現像用トナー、静電荷像現像剤、トナーカートリッジ、プロセスカートリッジ、画像形成装置、及び画像形成方法に関する。
【背景技術】
【０００２】
電子写真方式の画像形成装置に適用する静電荷像現像用トナーとしては、種々のものが提案されている。
例えば、特許文献１には、「少なくとも第１の重合体と第２の重合体を含有するトナーであって、第１の重合体を海とし、該第１の重合体中に結晶性を有する第２の重合体が分散する海島構造を有し」たトナーが開示されている。
【先行技術文献】
【特許文献】
【０００３】
【特許文献１】特開２０１２−０６８５８９号公報
【発明の概要】
【発明が解決しようとする課題】
【０００４】
本発明の課題は、低温定着性と耐熱性とを両立する静電荷像現像用トナーを提供することである。
【課題を解決するための手段】
【０００５】
上記課題は、以下の手段により解決される。
即ち、請求項１に係る発明は、
ビニル樹脂単位およびポリエステル樹脂単位が化学的に結合している非晶性ポリエステル複合樹脂と、結晶性ポリエステル樹脂と、を含み、前記結晶性ポリエステル樹脂および前記非晶性ポリエステル複合樹脂の質量比（前記結晶性ポリエステル樹脂／前記非晶性ポリエステル複合樹脂）が１４／８６以上３０／７０以下である結着樹脂と、
ビニル樹脂粒子及びウレタン樹脂粒子からなる群から選択される少なくとも１種と、
を含有する静電荷像現像用トナーである。
【０００６】
請求項２に係る発明は、
前記ビニル樹脂単位が、スチレン（メタ）アクリル樹脂単位である請求項１に記載の静電荷像現像用トナーである。
【０００７】
請求項３に係る発明は、
前記ポリエステル樹脂単位が、ビスフェノールＡのアルキレンオキサイド付加物を多価アルコール全体に対して５０モル％以上１００モル％以下で含有する多価アルコールと、多価カルボン酸と、を縮重合させたポリエステル樹脂単位である請求項１又は２に記載の静電荷像現像用トナーである。
【０００８】
請求項４に係る発明は、
前記ビニル樹脂単位および前記ポリエステル樹脂単位の質量比（前記ビニル樹脂単位／前記ポリエステル樹脂単位）が、１０／９０以上３０／７０以下である請求項１〜請求項３のいずれか１項に記載の静電荷像現像用トナーである。
【０００９】
請求項５に係る発明は、
前記ビニル樹脂粒子が、スチレン（メタ）アクリル樹脂粒子である請求項１〜請求項４のいずれか１項に記載の静電荷像現像用トナーである。
【００１０】
請求項６に係る発明は、
前記ビニル樹脂粒子が、トナー全体に対して、１０質量％以上２０質量％以下で含有する請求項１〜請求項５のいずれか１項に記載の静電荷像現像用トナーである。
【００１１】
請求項７に係る発明は、
前記ビニル樹脂粒子の体積平均粒径が８０ｎｍ以上２５０ｎｍ以下である請求項１〜請求項６のいずれか１項に記載の静電荷像現像用トナーである。
【００１２】
請求項８に係る発明は、
前記結晶性ポリエステル樹脂が、脂肪族多価カルボン酸と、脂肪族多価アルコールとを縮重合させた脂肪族ポリエステル樹脂である請求項１〜請求項７のいずれか１項に記載の静電荷像現像用トナーである。
【００１３】
請求項９に係る発明は、
請求項１〜請求項８のいずれか１項に記載の静電荷像現像用トナーを含む静電荷像現像剤である。
【００１４】
請求項１０に係る発明は、
請求項１〜請求項８のいずれか１項に記載の静電荷像現像用トナーを収容し、
画像形成装置に着脱されるトナーカートリッジである。
【００１５】
請求項１１に係る発明は、
請求項９に記載の静電荷像現像剤を収容し、前記静電荷像現像剤により、像保持体の表面に形成された静電荷像をトナー画像として現像する現像手段を備え、
画像形成装置に着脱されるプロセスカートリッジである。
【００１６】
請求項１２に係る発明は、
像保持体と、
前記像保持体の表面を帯電する帯電手段と、
帯電した前記像保持体の表面に静電荷像を形成する静電荷像形成手段と、
請求項９に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置である。
【００１７】
請求項１３に係る発明は、
像保持体の表面を帯電する帯電工程と、
帯電した前記像保持体の表面に静電荷像を形成する静電荷像形成工程と、
請求項９に記載の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法である。
【発明の効果】
【００１８】
請求項１に係る発明によれば、ポリエステル樹脂とビニル樹脂粒子とを含むトナーにおいて、ポリエステル樹脂として、ビニル樹脂で複合化されていない非晶性ポリエステル樹脂を用いた場合に比較して、低温定着性と耐熱性とを両立する静電荷像現像用トナーが提供される。
【００１９】
請求項２に係る発明によれば、ポリエステル樹脂とビニル樹脂粒子とを含むトナーにおいて、ポリエステル樹脂として、ビニル樹脂で複合化されていない非晶性ポリエステル樹脂を用いた場合に比較して、ビニル樹脂単位として、スチレン（メタ）アクリル樹脂単位を有する非晶性ポリエステル複合樹脂を含み、低温定着性と耐熱性とを両立する静電荷像現像用トナーが提供される。
【００２０】
請求項３に係る発明によれば、非晶性ポリエステル複合樹脂のポリエステル樹脂単位が、ビスフェノールＡのアルキレンオキサイド付加物が多価アルコール成分中に５０モル％未満で含有する多価アルコールと、多価カルボン酸とを縮重合させたポリエステル単位である場合に比較して、低温定着性と耐熱性とを両立する静電荷像現像用トナーが提供される。
【００２１】
請求項４に係る発明によれば、ビニル樹脂単位とポリエステル樹脂単位との質量比（ビニル樹脂単位／ポリエステル樹脂単位）が１０／９０未満、又は３０／７０を超える場合に比較して、低温定着性と耐熱性とを両立する静電荷像現像用トナーが提供される。
【００２２】
請求項５に係る発明によれば、ポリエステル樹脂とビニル樹脂粒子とを含むトナーにおいて、ポリエステル樹脂として、ビニル樹脂で複合化されていない非晶性ポリエステル樹脂を用いた場合に比較して、ビニル樹脂粒子として、スチレン（メタ）アクリル樹脂粒子を含み、低温定着性と耐熱性とを両立する静電荷像現像用トナーが提供される。
【００２３】
請求項６に係る発明によれば、ビニル樹脂粒子がトナー中に１０質量％未満で含有する場合に比較して、低温定着性と耐熱性とを両立する静電荷像現像用トナーが提供される。
【００２４】
請求項７に係る発明によれば、ビニル樹脂粒子の体積平均粒径が２５０ｎｍを超える場合に比較して、低温定着性と耐熱性とを両立する静電荷像現像用トナーが提供される。
【００２５】
請求項８に係る発明によれば、ポリエステル樹脂とビニル樹脂粒子とを含むトナーにおいて、ポリエステル樹脂として、ビニル樹脂で複合化されていない非晶性ポリエステル樹脂を用いた場合に比較して、脂肪族多価カルボン酸として、脂肪族多価カルボン酸と脂肪族多価アルコールとを重縮合させた結晶性ポリエステル樹脂を含み、低温定着性と耐熱性とを両立する静電荷像現像用トナーが提供される。
【００２６】
請求項９、１０、１１、１２、又は１３に係る発明によれば、ポリエステル樹脂とビニル樹脂粒子とを含むトナーにおいて、ポリエステル樹脂として、ビニル樹脂で複合化されていない非晶性ポリエステル樹脂を用いたトナーを適用した場合に比較して、低温定着性と耐熱性とを両立する静電荷像現像剤、トナーカートリッジ、プロセスカートリッジ、画像形成装置、又は画像形成方法が提供される。
【図面の簡単な説明】
【００２７】
【図１】本実施形態の画像形成装置の一例を示す概略構成図である。
【図２】本実施形態のプロセスカートリッジの一例を示す概略構成図である。
【発明を実施するための形態】
【００２８】
以下、本発明の一例である実施形態について詳細に説明する。
【００２９】
＜静電荷像現像用トナー＞
本実施形態に係る静電荷像現像用トナー（以下、「トナー」と称する。）は、ビニル樹脂単位およびポリエステル樹脂単位が化学的に結合している非晶性ポリエステル複合樹脂（以下、「非晶性ポリエステル複合樹脂」と称することがある。）と、結晶性ポリエステル樹脂とを含む結着樹脂と、ビニル樹脂粒子及びウレタン樹脂粒子からなる群から選択される少なくとも１種とを含有する。
そして、結晶性ポリエステル樹脂および非晶性ポリエステル複合樹脂の含有量は、質量比（結晶性ポリエステル樹脂／非晶性ポリエステル複合樹脂）で１４／８６以上３０／７０以下の範囲である。
【００３０】
本実施形態に係るトナーは、上記構成により、低温定着性と耐熱性とが両立される。この理由は定かではないが、以下に示す理由によるものと推察される。
【００３１】
トナー中の結着樹脂として、例えば、非晶性ポリエステル樹脂と結晶性ポリエステル樹脂とを含有させることで、画像形成時の低温定着性を獲得する手段が採用されている。結晶性ポリエステル樹脂を含有させることによって、ポリエステル樹脂全体のガラス転移温度が低下し、低温定着性が付与されるが、耐熱性が低下しやすくなる。耐熱性が低下すると、例えば、画像形成装置の現像手段内において、トナーに対して攪拌等の外力の作用によって、トナーの凝集体が発生しやすくなり、画像欠損等が生じやすくなる。そのため、非晶性ポリエステル樹脂と結晶性ポリエステル樹脂とを含む結着樹脂と、例えば、ビニル樹脂粒子とを含有すれば、このビニル樹脂粒子が充填剤効果を発揮すると考えられ、それにより、低温定着性を有しながら、耐熱性の低下が抑制されやすくなる。
【００３２】
しかしながら、上記のポリエステル樹脂とビニル樹脂粒子とを含有するトナーにおいて、ビニル樹脂粒子は、トナー中での分散状態が低くなり、偏在しやすくなることや、ビニル樹脂粒子自体が凝集しやくなる現象がみられる。このため、ビニル樹脂粒子を含有させた場合であっても、充填剤効果が発揮され難いことがある。これは、ポリエステル樹脂とビニル樹脂粒子との親和性が低いことに起因すると考えられる。
【００３３】
一方、本実施形態に係るトナーは、結着樹脂に、上記の非晶性ポリエステル複合樹脂を含むために、前述したポリエステル樹脂を用いる場合に比べて、ビニル樹脂粒子との親和性が高くなる。そして、親和性が高くなることで、ビニル樹脂粒子は、トナー中において、分散状態が高くなる。それにより、ビニル樹脂粒子による充填剤効果が発揮されやすくなり、耐熱性が高められると考えられる。上記のとおり、トナーの低温定着性と耐熱性とが両立されると考えられる。
そして、この低温定着性と耐熱性とが両立されたトナーを用いることで、例えば、画像形成装置の現像手段内において、トナーに対して攪拌等の外力の作用によるトナーの凝集体が発生し難くなると考えられ、画像欠損等が生じに難くなると考えられる。
なお、ウレタン樹脂粒子を用いた場合でも、低温定着性と耐熱性とを両立するトナーが得られる。
【００３４】
以下、本実施形態に係るトナーの詳細について説明する。
【００３５】
本実施形態に係るトナーは、トナー粒子と、必要に応じて、外添剤と、を含んで構成される。
【００３６】
［トナー粒子］
本実施形態に係るトナーを構成するトナー粒子は、非晶性ポリエステル複合樹脂および結晶性ポリエステル樹脂を含み、結晶性ポリエステル樹脂および非晶性ポリエステル複合樹脂の質量比（結晶性ポリエステル樹脂／非晶性ポリエステル複合樹脂）が１４／８６以上３０／７０以下の範囲である結着樹脂と、ビニル樹脂粒子と、必要に応じて、着色剤と、離型剤と、その他添加剤とを含んで構成される。
【００３７】
なお、樹脂の「結晶性」とは、示差走査熱量測定（ＤＳＣ）において、階段状の吸熱量変化ではなく、明確な吸熱ピークを有することを指し、具体的には、昇温速度１０（℃／ｍｉｎ）で測定した際の吸熱ピークの半値幅が１０℃以内であることを指す。
一方、樹脂の「非晶性」とは、半値幅が１０℃を超えること、階段状の吸熱量変化を示すこと、又は明確な吸熱ピークが認められないことを指す。
【００３８】
（結着樹脂）
本実施形態に係るトナーに用いる結着樹脂は、非晶性ポリエステル複合樹脂と結晶性ポリエステル樹脂とを含有する。そして、結晶性ポリエステル樹脂および非晶性ポリエステル複合樹脂の含有量が質量比（結晶性ポリエステル樹脂／非晶性ポリエステル複合樹脂）で１４／８６以上３０／７０以下である。低温定着性と耐熱性をより両立しやすくする観点から、１６／８６以上２３／７７以下が好ましく、１８／８２以上２０／８０以下がさらに好ましい。
【００３９】
−非晶性ポリエステル複合樹脂−
本実施形態に係る非晶性ポリエステル複合樹脂は、非晶性を示しており、ビニル樹脂単位とポリエステル樹脂単位とが化学的に結合していれば、特に限定されない。例えば、ポリエステル樹脂単位の末端にビニル樹脂単位が結合されたブロック重合体の構造を有するもの；ポリエステル樹脂単位の主鎖に対し、ビニル樹脂単位による側鎖が結合されたグラフト重合体の構造を有するもの；等が挙げられる。
【００４０】
本実施形態に係る非晶性ポリエステル複合樹脂において、低温定着性と耐熱性をより両立しやすくする観点から、ビニル樹脂単位とポリエステル樹脂単位との質量比（ビニル樹脂単位／ポリエステル樹脂単位）は、５／９５以上４０／６０以下の範囲であることが好ましい。さらに好ましくは、１０／９０以上３０／７０以下である。１０／９０以上２０／８０以下の範囲であることが特に好ましい。
【００４１】
本実施形態に係る非晶性ポリエステル複合樹脂は、公知の製造方法が適用できる。例えば、（１）ポリエステル樹脂単位を形成させるためのポリエステル樹脂を予め縮重合しておき、縮重合したポリエステル樹脂の存在下で、ビニル樹脂単位を形成させるための単量体を反応させる方法（例えば、ポリエステルを縮重合させる際に、ラジカル結合性を有するモノマーを加えて、ポリエステルを縮重合後、ビニル単量体と重縮合したラジカル結合性を有するモノマーを含むポリエステルを重合させる方法）；（２）ビニル樹脂単位を形成させるためのビニル樹脂を予め重合しておき、重合したビニル樹脂の存在下で、ポリエステル樹脂単位を形成させるための多価アルコール、及び多価カルボン酸を縮重合させる方法（例えば、カルボン酸またはアルコール成分を有するラジカル重合性化合物とビニル樹脂の単量体を共重合させたカルボン酸またはアルコール成分を有するビニル樹脂を、多価アルコールおよび多価カルボン酸とともに縮重合させる方法）；（３）ビニル樹脂単位を形成させるためのビニル樹脂を予め重合し、ポリエステル樹脂単位を形成させるためのポリエステル樹脂を予め縮重合しておき、その後、ビニル樹脂とポリエステル樹脂を反応させる方法（例えば、ビニル樹脂の重合、及びポリエステル樹脂の縮重合の際に、反応性基を加えておいて、ビニル樹脂とポリエステル樹脂を反応させる方法）などが挙げられる。
【００４２】
・ビニル樹脂単位
ビニル樹脂単位を構成するビニル樹脂としては、低温定着性と耐熱性とを両立させる観点から、非晶性を示すビニル樹脂を用いるのがよい。このビニル樹脂を合成するための単量体は、特に限定されず、公知の単量体を使用して重合させればよい。
なお、ビニル樹脂としては、市販品を使用してもよいし、合成したものを使用してもよい。
【００４３】
以下、ビニル樹脂単位を構成するビニル樹脂について説明する。
なお、「（メタ）アクリル」とは、「アクリル」及び「メタクリル」のいずれをも含む表現である。
【００４４】
ビニル樹脂としては、例えば、スチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）、ハロゲン置換スチレン（例えば２−クロロスチレン、３−クロロスチレン、４−クロロスチレン等）、ビニルナフタレン等のスチレン類；（メタ）アクリル酸メチル、（メタ）アクリル酸エチル、（メタ）アクリル酸ｎ−プロピル、（メタ）アクリル酸ｎ−ブチル、（メタ）アクリル酸ラウリル、（メタ）アクリル酸２−エチルヘキシル、トリメチロールプロパントリメタクリラート（ＴＭＰＴＭＡ）等のビニル基を有するエステル類；アクリロニトリル、メタクリロニトリル等のビニルニトリル類；ビニルメチルエーテル、ビニルイソブチルエーテル等のビニルエーテル類；ビニルメチルケトン、ビニルエチルケトン、ビニルイソプロペニルケトン等のビニルケトン類；（メタ）アクリル酸、マレイン酸、ケイ皮酸、フマル酸、ビニルスルフォン酸等の酸類；エチレンイミン、ビニルピリジン、ビニルアミン等の塩基類；等の単量体を重合体させたビニル樹脂単位が挙げられる。
その他の単量体として、酢酸ビニルなどの単官能単量体、エチレングリコールジメタクリレート、ノナンジアクリレート、デカンジオールジアクリレートなどの二官能単量体、トリメチロールプロパントリアクリレート、トリメチロールプロパントリメタクリレート等の多官能単量体を併用してもよい。
また、ビニル樹脂は、これらの単量体を単独で用いた樹脂でもよいし、２種以上の単量体を用いた共重合体である樹脂であってもよい。
これらの中でも、ビニル樹脂としては、スチレン類と、ビニル基を有するエステル類や、酸類と、を単量体として含む共重合体が好ましい。
【００４５】
スチレン類としては、単独で使用してもよいし、２種以上併用してもよい。
これらの中で、スチレン類としては、反応のしやすさ、反応の制御の容易さ、さらに入手性の点で、スチレンを用いることが特に好ましい。
【００４６】
ビニル基を有するエステル類や、酸類のうち、（メタ）アクリル部位を有する単量体（以下、「（メタ）アクリル酸類」と称する）を用いることが好ましい。（メタ）アクリル酸類としては、（メタ）アクリル酸、各種の（メタ）アクリル酸エステルが挙げられる。（メタ）アクリル酸類は、単独で使用してもよいし、２種以上併用してもよい。
【００４７】
例えば、（メタ）アクリル酸アルキルエステルとしては、上記に挙げた単量体の他にも、（メタ）アクリル酸ｎ−ペンチル、アクリル酸ｎ−ヘキシル、（メタ）アクリル酸ｎ−ヘプチル、（メタ）アクリル酸ｎ−オクチル、（メタ）アクリル酸ｎ−デシル、（メタ）アクリル酸ｎ−ドデシル、（メタ）アクリル酸ｎ−テトラデシル、（メタ）アクリル酸ｎ−ヘキサデシル、（メタ）アクリル酸ｎ−オクタデシル、（メタ）アクリル酸イソプロピル、（メタ）アクリル酸イソブチル、（メタ）アクリル酸ｔ−ブチル、（メタ）アクリル酸イソペンチル、（メタ）アクリル酸アミル、（メタ）アクリル酸ネオペンチル、（メタ）アクリル酸イソヘキシル、（メタ）アクリル酸イソヘプチル、（メタ）アクリル酸イソオクチル、（メタ）アクリル酸シクロヘキシル、（メタ）アクリル酸ｔ−ブチルシクロヘキシル等が挙げられる。
また、（メタ）アクリル酸アリールエステルとしては、（メタ）アクリル酸フェニル、（メタ）アクリル酸ビフェニル、（メタ）アクリル酸ジフェニルエチル、（メタ）アクリル酸ｔ−ブチルフェニル、アクリル酸ターフェニル等が挙げられる。
さらに、（メタ）アクリル酸ジメチルアミノエチル、（メタ）アクリル酸ジエチルアミノエチル、（メタ）アクリル酸メトキシエチル、（メタ）アクリル酸２−ヒドロキシエチル、（メタ）アクリル酸β−カルボキシエチル、（メタ）アクリルアミド等が挙げられる。
【００４８】
本実施形態に係る非晶性ポリエステル複合樹脂のビニル樹脂単位は、樹脂の合成のしやすさの観点や、低温定着性と耐熱性とをより両立しやすくする観点で、スチレン類の単量体と（メタ）アクリル酸類の単量体とを共重合したスチレン（メタ）アクリル樹脂単位であることが特に好ましい。また、低温定着性と耐熱性とを両立させる観点から、非晶性を示すことが好ましい。
なお、スチレン類と（メタ）アクリル酸類との質量比（スチレン類／（メタ）アクリル酸類）は、例えば、８５／１５以上７０／３０以下の範囲にあるのがよい。
【００４９】
ビニル樹脂のガラス転移温度（Ｔｇ）は、４０℃以上７０℃以下が好ましく、５０℃以上６５℃以下がより好ましい。
なお、ガラス転移温度は、示差走査熱量測定（ＤＳＣ）により得られたＤＳＣ曲線より求め、より具体的にはＪＩＳ  Ｋ−１９８７「プラスチックの転移温度測定方法」のガラス転移温度の求め方に記載の「補外ガラス転移開始温度」により求められる。
【００５０】
ビニル樹脂の重量平均分子量（Ｍｗ）は、２０，０００以上２００，０００以下が好ましく、４０，０００以上１００，０００以下がより好ましい。
ビニル樹脂の分子量分布Ｍｗ／Ｍｎは、１以上１０以下が好ましく、２以上６以下がより好ましい。
なお、重量平均分子量（Ｍｗ）及び数平均分子量（Ｍｎ）は、ゲルパーミュエーションクロマトグラフィ（ＧＰＣ）により測定する。ＧＰＣによる分子量測定は、測定装置として東ソー製ＧＰＣ・ＨＬＣ−８１２０ＧＰＣを用い、東ソー製カラム・ＴＳＫｇｅｌ  ＳｕｐｅｒＨＭ−Ｍ（１５ｃｍ）を使用し、ＴＨＦ溶媒で行う。重量平均分子量及び数平均分子量は、この測定結果から単分散ポリスチレン標準試料により作成した分子量校正曲線を使用して算出する。
【００５１】
ビニル樹脂の合成には、特に限定されず、公知の重合法（乳化重合法、ソープフリー乳化重合、懸濁重合、ミニエマルション重合、マイクロエマルション重合等のラジカル重合法）が適用される。
【００５２】
・ポリエステル樹脂単位
ポリエステル樹脂単位を構成するポリエステル樹脂としては、低温定着性と耐熱性を両立させる観点から、非晶性を示すのがよい。なお、このポリエステル樹脂としては、市販品を使用してもよいし、合成したものを使用してもよい。
【００５３】
以下、ポリエステル樹脂単位を構成するポリエステル樹脂について、非晶性ポリエステル樹脂を例に挙げて説明する。
非晶性を示すポリエステル樹脂としては、例えば、多価カルボン酸と多価アルコールとの縮重合体が挙げられる。
多価カルボン酸としては、例えば、脂肪族ジカルボン酸（例えばシュウ酸、マロン酸、マレイン酸、フマル酸、シトラコン酸、イタコン酸、グルタコン酸、コハク酸、アルケニルコハク酸、アジピン酸、セバシン酸等）、脂環式ジカルボン酸（例えばシクロヘキサンジカルボン酸等）、芳香族ジカルボン酸（例えばテレフタル酸、イソフタル酸、フタル酸、ナフタレンジカルボン酸等）、これらの無水物、又はこれらの低級（例えば炭素数１以上５以下）アルキルエステルが挙げられる。これらの中でも、多価カルボン酸としては、例えば、芳香族ジカルボン酸が好ましい。
多価カルボン酸は、ジカルボン酸と共に、架橋構造又は分岐構造をとる３価以上のカルボン酸を併用してもよい。３価以上のカルボン酸としては、例えば、トリメリット酸、ピロメリット酸、これらの無水物、又はこれらの低級（例えば炭素数１以上５以下）アルキルエステル等が挙げられる。
多価カルボン酸は、１種単独で使用してもよいし、２種以上を併用してもよい。
【００５４】
多価アルコールとしては、例えば、脂肪族ジオール（例えばエチレングリコール、ジエチレングリコール、トリエチレングリコール、プロピレングリコール、ブタンジオール、ヘキサンジオール、ネオペンチルグリコール等）、脂環式ジオール（例えばシクロヘキサンジオール、シクロヘキサンジメタノール、水添ビスフェノールＡ等）、芳香族ジオール（例えばビスフェノールＡのエチレンオキサイド付加物、ビスフェノールＡのプロピレンオキサイド付加物等）が挙げられる。これらの中でも、多価アルコールとしては、例えば、芳香族ジオール、脂環式ジオールが好ましく、より好ましくは芳香族ジオールである。
多価アルコールとしては、ジオールと共に、架橋構造又は分岐構造をとる３価以上の多価アルコールを併用してもよい。３価以上の多価アルコールとしては、例えば、グリセリン、トリメチロールプロパン、ペンタエリスリトールが挙げられる。
多価アルコールは、１種単独で使用してもよいし、２種以上を併用してもよい。
【００５５】
これらの中でも、低温定着性をより得られやすくする観点から、多価アルコールとして、芳香族ジオールを用いた非晶性ポリエステル樹脂を使用することが好ましい。特に、多価アルコールとして、ビスフェノールＡのアルキレンオキサイド付加物を用いることがさらに好ましい。ビスフェノールＡのアルキレンオキサイド付加物が多価アルコール全体に対して、４５モル％以上１００モル％以下で含む多価アルコールを用いることがより好ましい。５０モル％以上１００モル％以下で含む多価アルコールを用いることがさらに好ましい。６０モル％以上１００モル％以下が特に好ましい。
なお、多価アルコールに、ビスフェノールＡのアルキレンオキサイド付加物をこの範囲で含有させると、後述する結晶性ポリエステル樹脂との親和性が高まり、低温定着性がより得られやすくなる点で好ましい。
【００５６】
非晶性ポリエステル樹脂のガラス転移温度（Ｔｇ）は、５０℃以上８０℃以下が好ましく、５０℃以上６５℃以下がより好ましい。
なお、ガラス転移温度は、示差走査熱量測定（ＤＳＣ）により得られたＤＳＣ曲線より求め、より具体的にはＪＩＳ  Ｋ−１９８７「プラスチックの転移温度測定方法」のガラス転移温度の求め方に記載の「補外ガラス転移開始温度」により求められる。
【００５７】
非晶性ポリエステル樹脂の重量平均分子量（Ｍｗ）は、５，０００以上１００，００００以下が好ましく、７，０００以上５０，００００以下より好ましい。
非晶性ポリエステル樹脂の数平均分子量（Ｍｎ）は、２，０００以上１００，０００以下が好ましい。
非晶性ポリエステル樹脂の分子量分布Ｍｗ／Ｍｎは、１．５以上１００以下が好ましく、２以上６０以下がより好ましい。
なお、重量平均分子量及び数平均分子量は、ゲルパーミュエーションクロマトグラフィ（ＧＰＣ）により測定する。ＧＰＣによる分子量測定は、測定装置として東ソー製ＧＰＣ・ＨＬＣ−８１２０ＧＰＣを用い、東ソー製カラム・ＴＳＫｇｅｌ  ＳｕｐｅｒＨＭ−Ｍ（１５ｃｍ）を使用し、ＴＨＦ溶媒で行う。重量平均分子量及び数平均分子量は、この測定結果から単分散ポリスチレン標準試料により作成した分子量校正曲線を使用して算出する。
【００５８】
非晶性ポリエステル樹脂は、周知の製造方法により得られる。具体的には、例えば、重合温度を１８０℃以上２３０℃以下とし、必要に応じて反応系内を減圧にし、縮合の際に発生する水やアルコールを除去しながら反応させる方法により得られる。
なお、原料の単量体が、反応温度下で溶解又は相溶しない場合は、高沸点の溶剤を溶解補助剤として加え溶解させてもよい。この場合、重縮合反応は溶解補助剤を留去しながら行う。共重合反応において相溶性の悪い単量体が存在する場合は、あらかじめ相溶性の悪い単量体とその単量体と重縮合予定の酸又はアルコールとを縮合させておいてから主成分と共に重縮合させるとよい。
【００５９】
−結晶性ポリエステル樹脂−
結晶性ポリエステル樹脂は、例えば、多価カルボン酸と多価アルコールとの重縮合体が挙げられる。なお、結晶性ポリエステル樹脂としては、市販品を使用してもよいし、合成したものを使用してもよい。
ここで、結晶性ポリエステル樹脂は、結晶構造を容易に形成するため、芳香族を有する重合性単量体よりも直鎖状脂肪族を有する重合性単量体を用いた重縮合体が好ましい。
【００６０】
多価カルボン酸としては、例えば、脂肪族ジカルボン酸（例えばシュウ酸、コハク酸、グルタル酸、アジピン酸、スベリン酸、アゼライン酸、セバシン酸、１，９−ノナンジカルボン酸、１，１０−デカンジカルボン酸、１，１２−ドデカンジカルボン酸、１，１４−テトラデカンジカルボン酸、１，１８−オクタデカンジカルボン酸等）、芳香族ジカルボン酸（例えばフタル酸、イソフタル酸、テレフタル酸、ナフタレン−２，６−ジカルボン酸等の二塩基酸等）、これらの無水物、又はこれらの低級（例えば炭素数１以上５以下）アルキルエステルが挙げられる。
多価カルボン酸は、ジカルボン酸と共に、架橋構造又は分岐構造をとる３価以上のカルボン酸を併用してもよい。３価のカルボン酸としては、例えば、芳香族カルボン酸（例えば１，２，３−ベンゼントリカルボン酸、１，２，４−ベンゼントリカルボン酸、１，２，４−ナフタレントリカルボン酸等）、これらの無水物、又はこれらの低級（例えば炭素数１以上５以下）アルキルエステルが挙げられる。
多価カルボン酸としては、これらジカルボン酸と共に、スルホン酸基を持つジカルボン酸、エチレン性二重結合を持つジカルボン酸を併用してもよい。
多価カルボン酸は、１種単独で使用してもよいし、２種以上を併用してもよい。
【００６１】
多価アルコールとしては、例えば、脂肪族ジオール（例えば主鎖部分の炭素数が７以上２０以下である直鎖型脂肪族ジオール）が挙げられる。脂肪族ジオールとしては、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，１４−テトラデカンジオール、１，１８−オクタデカンジオール、１，１４−エイコサンデカンジオールなどが挙げられる。
多価アルコールは、ジオールと共に、架橋構造又は分岐構造をとる３価以上のアルコールを併用してもよい。３価以上のアルコールとしては、例えば、グリセリン、トリメチロールエタン、トリメチロールプロパン、ペンタエリスリトール等が挙げられる。
多価アルコールは、１種単独で使用してもよいし、２種以上を併用してもよい。
【００６２】
ここで、多価アルコールは、脂肪族ジオールの含有量を８０モル％以上とすることがよく、好ましくは９０モル％以上である。
【００６３】
これらの中でも、低温定着性をより得られやすくする観点から、結晶性ポリエステル樹脂としては、脂肪族多価カルボン酸と脂肪族多価アルコールとを縮重合させた脂肪族ポリエステル樹脂を用いることが好ましい。また、同様の観点から、カルボキシ基の炭素を含む炭素数４以上１２以下の脂肪族多価カルボン酸と、炭素数４以上１２以下の脂肪族多価アルコールとを用いることがさらに好ましい。
【００６４】
結晶性ポリエステル樹脂の融解温度は、５０℃以上１００℃以下が好ましく、５５℃以上９０℃以下がより好ましく、６０℃以上８５℃以下がさらに好ましい。
なお、融解温度は、示差走査熱量測定（ＤＳＣ）により得られたＤＳＣ曲線から、ＪＩＳ  Ｋ７１２１−１９８７「プラスチックの転移温度測定方法」の融解温度の求め方に記載の「融解ピーク温度」により求める。
【００６５】
結晶性ポリエステル樹脂の重量平均分子量（Ｍｗ）は、６，０００以上３５，０００以下が好ましい。
【００６６】
結晶性ポリエステル樹脂は、例えば、非晶性ポリエステル樹脂と同様に、周知の製造方法により得られる。
【００６７】
結着樹脂の含有量としては、例えば，トナー粒子全体に対して、４０質量％以上９５質量％以下が好ましく、５０質量％以上９０質量％以下がより好ましく、６０質量％以上８５質量％以下がさらに好ましい。
【００６８】
（ビニル樹脂粒子及びウレタン樹脂粒子）
本実施形態に係るビニル樹脂粒子は、前述した非晶性ポリエステル複合樹脂のビニル樹脂単位を形成するための単量体を重合してビニル樹脂粒子を作製すればよい。
ビニル樹脂粒子としては、低温定着性と耐熱性とをより両立しやすくする観点から、スチレン類の単量体と（メタ）アクリル酸類の単量体とを共重合したスチレン（メタ）アクリル樹脂の樹脂粒子であることが特に好ましい。
【００６９】
また、ビニル樹脂粒子は架橋されていてもよい。ビニル系樹脂粒子を架橋させるには、ビニル系樹脂粒子を構成する樹脂に使用されるモノマー成分の少なくとも一部として、架橋剤を用いればよい。
架橋剤としては、例えば、ジビニルベンゼン、ジビニルナフタレン等の芳香族の多ビニル化合物類；フタル酸ジビニル、イソフタル酸ジビニル、テレフタル酸ジビニル、ホモフタル酸ジビニル、トリメシン酸ジビニル／トリビニル、ナフタレンジカルボン酸ジビニル、ビフェニルカルボン酸ジビニル等の芳香族多価カルボン酸の多ビニルエステル類；ピリジンジカルボン酸ジビニル等の含窒素芳香族化合物のジビニルエステル類；ネオペンチルグリコールジ（メタ）アクリレート、ポリエチレングリコールジ（メタ）アクリレート、ポリプロピレングリコールジ（メタ）アクリレート、２−ヒドロキシ−１、３−ジアクリロキシプロパン等の分枝、置換多価アルコールの（メタ）アクリル酸エステル類；コハク酸ジビニル、フマル酸ジビニル、マレイン酸ジビニル、ジグリコール酸ジビニル、イタコン酸ジビニル、アセトンジカルボン酸ジビニル、グルタル酸ジビニル、３，３’−チオジプロピオン酸ジビニル、ｔｒａｎｓ−アコニット酸ジビニル／トリビニル、アジピン酸ジビニル、ピメリン酸ジビニル、スベリン酸ジビニル、アゼライン酸ジビニル、セバシン酸ジビニル、ドデカン二酸ジビニル、ブラシル酸ジビニル等の多価カルボン酸の多ビニルエステル類等が挙げられる。
モノマー成分の少なくとも一部として架橋剤が用いられる場合、全モノマー成分に占める架橋剤の割合は、０質量％以上２０質量％以下が好ましく、０質量％以上５質量％以下が特に好ましい。
【００７０】
ビニル樹脂粒子を構成する樹脂に使用される単量体がスチレンを含有する場合、全モノマー成分に占めるスチレンの割合は２０質量％以上８０質量％以下が好ましく、４０質量％以上７０質量％以下が更に好ましい。
【００７１】
ビニル樹脂粒子の体積平均粒径は、低温定着性と耐熱性とをより両立しやすくする観点から、８０ｎｍ以上２５０ｎｍ以下が好ましく、１００ｎｍ以上２００ｎｍ以下がさらに好ましい。特に好ましくは、１１０ｎｍ以上１５０ｎｍ以下の範囲である。
なお、トナー粒子に含有されるビニル樹脂粒子の体積平均粒径は、レーザ回折式粒度分布測定装置（例えば、堀場製作所製、ＬＡ−７００）の測定によって得られた粒度分布を用い、分割された粒度範囲（チャンネル）に対し、体積について小粒径側から累積分布を引き、全粒子に対して累積５０％となる粒径を体積平均粒径Ｄ５０ｖとして測定される。
【００７２】
ビニル樹脂粒子の含有量は、低温定着性と耐熱性とをより両立しやすくする観点からトナー全体に対して５質量％以上３０質量％以下が好ましく、１０質量％以上２０質量％以下がさらに好ましい。特に好ましくは、１０質量％以上１５質量％以下である。
なお、ビニル樹脂粒子をこの範囲で含有すると、転写性の低下を抑制しやすくなる。
【００７３】
ビニル樹脂粒子は、乳化重合法、シード重合法、高温高圧乳化法等を経て製造されたものを用いてもよい。
例えば、ビニル樹脂粒子の製造に乳化重合法を適用する場合、過硫酸カリウム、過硫酸アンモニウム等の水溶性重合開始剤を溶解させた水中に、スチレン類、及び（メタ）アクリル酸類等の単量体を加え、さらに必要に応じてドデシル硫酸ナトリウム、ジフェニルオキサイドジスルホン酸塩類等の界面活性剤を添加し、攪拌を行いながら加熱することにより重合を行い、ビニル樹脂粒子を得られる。
【００７４】
なお、本実施形態に係るトナー中にビニル樹脂粒子が含有されているか否かは、下記方法により確認される。
まず走査型透過電子顕微鏡（ＳＴＥＭ）観察用に作製したトナー粒子の薄片に対して、四酸化ルテニウムによる電子染色を行い、ＳＴＥＭ観察を実施する。これにより、トナー粒子の結着樹脂に対してビニル樹脂粒子の濃度が異なる場合には、染色の程度が異なることからＳＴＥＭ画像におけるコントラストが異なるためにその存在が確認される。
また、非晶性ポリエステル複合樹脂を構成するビニル樹脂単位のビニル樹脂と、ビニル樹脂粒子とは、コントラストが異なるので、両者は区別できる。
【００７５】
ウレタン樹脂粒子としては、例えば、ポリオール化合物とイソシアネート化合物とを反応させた公知のウレタン樹脂の樹脂粒子を用いることができる。
【００７６】
−着色剤−
着色剤としては、例えば、カーボンブラック、クロムイエロー、ハンザイエロー、ベンジジンイエロー、スレンイエロー、キノリンイエロー、ピグメントイエロー、パーマネントオレンジＧＴＲ、ピラゾロンオレンジ、バルカンオレンジ、ウオッチヤングレッド、パーマネントレッド、ブリリアントカーミン３Ｂ、ブリリアントカーミン６Ｂ、デュポンオイルレッド、ピラゾロンレッド、リソールレッド、ローダミンＢレーキ、レーキレッドＣ、ピグメントレッド、ローズベンガル、アニリンブルー、ウルトラマリンブルー、カルコオイルブルー、メチレンブルークロライド、フタロシアニンブルー、ピグメントブルー、フタロシアニングリーン、マラカイトグリーンオキサレートなどの種々の顔料、又は、アクリジン系、キサンテン系、アゾ系、ベンゾキノン系、アジン系、アントラキノン系、チオインジコ系、ジオキサジン系、チアジン系、アゾメチン系、インジコ系、フタロシアニン系、アニリンブラック系、ポリメチン系、トリフェニルメタン系、ジフェニルメタン系、チアゾール系などの各種染料等が挙げられる。
着色剤は、１種類単独で用いてもよいし、２種以上を併用してもよい。
【００７７】
着色剤は、必要に応じて表面処理された着色剤を用いてもよく、分散剤と併用してもよい。また、着色剤は、複数種を併用してもよい。
【００７８】
着色剤の含有量としては、例えば、トナー粒子全体に対して、１質量％以上３０質量％以下が好ましく、３質量％以上１５質量％以下がより好ましい。
【００７９】
−離型剤−
離型剤としては、例えば、炭化水素系ワックス；カルナバワックス、ライスワックス、キャンデリラワックス等の天然ワックス；モンタンワックス等の合成又は鉱物・石油系ワックス；脂肪酸エステル、モンタン酸エステル等のエステル系ワックス；などが挙げられる。離型剤は、これに限定されるものではない。
【００８０】
離型剤の融解温度は、５０℃以上１１０℃以下が好ましく、６０℃以上１００℃以下がより好ましい。
なお、融解温度は、示差走査熱量測定（ＤＳＣ）により得られたＤＳＣ曲線から、ＪＩＳ  Ｋ−１９８７「プラスチックの転移温度測定方法」の融解温度の求め方に記載の「融解ピーク温度」により求める。
【００８１】
離型剤の含有量としては、例えば、トナー粒子全体に対して、１質量％以上２０質量％以下が好ましく、５質量％以上１５質量％以下がより好ましい。
【００８２】
−その他の添加剤−
その他の添加剤としては、例えば、磁性体、帯電制御剤、無機粉体等の周知の添加剤が挙げられる。これらの添加剤は、内添剤としてトナー粒子に含まれる。
【００８３】
−トナー粒子の特性等−
トナー粒子は、単層構造のトナー粒子であってもよいし、芯部（コア粒子）と芯部を被覆する被覆層（シェル層）とで構成された所謂コア・シェル構造のトナー粒子であってもよい。
ここで、コア・シェル構造のトナー粒子は、例えば、結着樹脂と必要に応じて着色剤及び離型剤等のその他添加剤とを含んで構成された芯部と、結着樹脂を含んで構成された被覆層と、で構成されていることがよい。
【００８４】
トナー粒子の体積平均粒径（Ｄ５０ｖ）としては、２μｍ以上１０μｍ以下が好ましく、４μｍ以上８μｍ以下がより好ましい。
【００８５】
なお、トナー粒子の各種平均粒径、及び各種粒度分布指標は、コールターマルチサイザーII（ベックマン−コールター社製）を用い、電解液はＩＳＯＴＯＮ−II（ベックマン−コールター社製）を使用して測定される。
測定に際しては、分散剤として、界面活性剤（アルキルベンゼンスルホン酸ナトリウムが好ましい）の５％水溶液２ｍｌ中に測定試料を０．５ｍｇ以上５０ｍｇ以下加える。これを電解液１００ｍｌ以上１５０ｍｌ以下中に添加する。
試料を懸濁した電解液は超音波分散器で１分間分散処理を行い、コールターマルチサイザーIIにより、アパーチャー径として１００μｍのアパーチャーを用いて２μｍ以上６０μｍ以下の範囲の粒径の粒子の粒度分布を測定する。なお、サンプリングする粒子数は５００００個である。
測定される粒度分布を基にして分割された粒度範囲（チャンネル）に対して体積、数をそれぞれ小径側から累積分布を描いて、累積１６％となる粒径を体積粒径Ｄ１６ｖ、数粒径Ｄ１６ｐ、累積５０％となる粒径を体積平均粒径Ｄ５０ｖ、累積数平均粒径Ｄ５０ｐ、累積８４％となる粒径を体積粒径Ｄ８４ｖ、数粒径Ｄ８４ｐと定義する。
これらを用いて、体積平均粒度分布指標（ＧＳＤｖ）は（Ｄ８４ｖ／Ｄ１６ｖ）１／２、数平均粒度分布指標（ＧＳＤｐ）は（Ｄ８４ｐ／Ｄ１６ｐ）１／２として算出される。
【００８６】
トナー粒子の形状係数ＳＦ１としては、１１０以上１５０以下が好ましく、１２０以上１４０以下がより好ましい。
【００８７】
なお、形状係数ＳＦ１は、下記式により求められる。
式：ＳＦ１＝（ＭＬ２／Ａ）×（π／４）×１００
上記式中、ＭＬはトナーの絶対最大長、Ａはトナーの投影面積を各々示す。
具体的には、形状係数ＳＦ１は、主に顕微鏡画像又は走査型電子顕微鏡（ＳＥＭ）画像を画像解析装置を用いて解析することによって数値化され、以下のようにして算出される。すなわち、スライドガラス表面に散布した粒子の光学顕微鏡像をビデオカメラによりルーゼックス画像解析装置に取り込み、１００個の粒子の最大長と投影面積を求め、上記式によって計算し、その平均値を求めることにより得られる。
【００８８】
（外添剤）
外添剤としては、例えば、無機粒子が挙げられる。該無機粒子として、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等が挙げられる。
【００８９】
外添剤としての無機粒子の表面は、疎水化処理が施されていることがよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種単独で使用してもよいし、２種以上を併用してもよい。
疎水化処理剤の量としては、通常、例えば、無機粒子１００質量部に対して、１質量部以上１０質量部以下である。
【００９０】
外添剤としては、樹脂粒子（ポリスチレン、ポリメチルメタクリレート（ＰＭＭＡ）、メラミン樹脂等の樹脂粒子）、クリーニング活剤（例えば、ステアリン酸亜鉛に代表される高級脂肪酸の金属塩、フッ素系高分子量体の粒子）等も挙げられる。
【００９１】
外添剤の外添量としては、例えば、トナー粒子に対して、０．０１質量％以上５質量％以下が好ましく、０．０１質量％以上２．０質量％以下がより好ましい。
【００９２】
（トナーの製造方法）
次に、本実施形態に係るトナーの製造方法について説明する。
本実施形態に係るトナーは、トナー粒子を製造後、トナー粒子に対して、外添剤を外添することで得られる。
【００９３】
トナー粒子は、乾式製法（例えば、混練粉砕法等）、湿式製法（例えば凝集合一法、懸濁重合法、溶解懸濁法等）のいずれにより製造してもよい。トナー粒子の製法は、これらの製法に特に制限はなく、周知の製法が採用される。
これらの中でも、凝集合一法により、トナー粒子を得ることがよい。
【００９４】
具体的には、例えば、トナー粒子を凝集合一法により製造する場合、結着樹脂となる樹脂粒子が分散された樹脂粒子分散液を準備する工程（樹脂粒子分散液準備工程）と、ビニル樹脂粒子が分散されたビニル樹脂粒子分散液（又はウレタン樹脂粒子分散液）を準備する工程（ビニル樹脂粒子分散液（又はウレタン樹脂粒子分散液）準備工程）と、樹脂粒子分散液中で（必要に応じて他の粒子分散液を混合した後の分散液中で）、樹脂粒子（必要に応じて他の粒子）を凝集させ、凝集粒子を形成する工程（凝集粒子形成工程）と、凝集粒子が分散された凝集粒子分散液に対して加熱し、凝集粒子を融合・合一して、トナー粒子を形成する工程（融合・合一工程）と、を経て、トナー粒子を製造する。
なお、以下の工程において、結着樹脂となる樹脂粒子が分散された樹脂粒子分散液は、「樹脂粒子分散液」とし、ビニル樹脂粒子が分散されたビニル樹脂粒子分散液は、「ビニル樹脂粒子分散液」として、区別されるものである。また、以下、ビニル樹脂粒子を代表して説明する。
【００９５】
以下、各工程の詳細について説明する。
なお、以下の説明では、着色剤、及び離型剤を含むトナー粒子を得る方法について説明するが、着色剤、離型剤は、必要に応じて用いられるものである。無論、着色剤、離型剤以外のその他添加剤を用いてもよい。
【００９６】
−樹脂粒子分散液準備工程−
まず、結着樹脂となる樹脂粒子が分散された樹脂粒子分散液と、ビニル樹脂粒子が分散されたビニル樹脂粒子分散液と共に、例えば、着色剤粒子が分散された着色剤粒子分散液、離型剤粒子が分散された離型剤粒子分散液を準備する。
【００９７】
ここで、樹脂粒子分散液は、例えば、樹脂粒子を界面活性剤により分散媒中に分散させることにより調製する。
【００９８】
樹脂粒子分散液に用いる分散媒としては、例えば水系媒体が挙げられる。
水系媒体としては、例えば、蒸留水、イオン交換水等の水、アルコール類等が挙げられる。これらは、１種単独で使用してもよいし、２種以上を併用してもよい。
【００９９】
界面活性剤としては、例えば、硫酸エステル塩系、スルホン酸塩系、リン酸エステル系、せっけん系等のアニオン界面活性剤；アミン塩型、４級アンモニウム塩型等のカチオン界面活性剤；ポリエチレングリコール系、アルキルフェノールエチレンオキサイド付加物系、多価アルコール系等の非イオン系界面活性剤等が挙げられる。これらの中でも特に、アニオン界面活性剤、カチオン界面活性剤が挙げられる。非イオン系界面活性剤は、アニオン界面活性剤又はカチオン界面活性剤と併用してもよい。
界面活性剤は、１種単独で使用してもよいし、２種以上を併用してもよい。
【０１００】
樹脂粒子分散液において、樹脂粒子を分散媒に分散する方法としては、例えば回転せん断型ホモジナイザーや、メディアを有するボールミル、サンドミル、ダイノミル等の一般的な分散方法が挙げられる。また、樹脂粒子の種類によっては、例えば転相乳化法を用いて樹脂粒子分散液中に樹脂粒子を分散させてもよい。
なお、転相乳化法とは、分散すべき樹脂を、その樹脂が可溶な疎水性有機溶剤中に溶解せしめ、有機連続相（Ｏ相）に塩基を加えて、中和したのち、水媒体（Ｗ相）を投入することによって、Ｗ／ＯからＯ／Ｗへの、樹脂の変換（いわゆる転相）が行われて不連続相化し、樹脂を、水媒体中に粒子状に分散する方法である。
【０１０１】
樹脂粒子分散液中に分散する樹脂粒子の体積平均粒径としては、例えば０．０１μｍ以上１μｍ以下が好ましく、０．０８μｍ以上０．８μｍ以下がより好ましく、０．１μｍ以上０．６μｍ以下がさらに好ましい。
なお、樹脂粒子の体積平均粒径は、レーザ回折式粒度分布測定装置（例えば、堀場製作所製、ＬＡ−７００）の測定によって得られた粒度分布を用い、分割された粒度範囲（チャンネル）に対し、体積について小粒径側から累積分布を引き、全粒子に対して累積５０％となる粒径を体積平均粒径Ｄ５０ｖとして測定される。なお、他の分散液中の粒子の体積平均粒径も同様に測定される。
【０１０２】
樹脂粒子分散液に含まれる樹脂粒子の含有量としては、例えば、５質量％以上５０質量％以下が好ましく、１０質量％以上４０質量％以下がより好ましい。
【０１０３】
なお、樹脂粒子分散液と同様にして、例えば、着色剤粒子分散液、離型剤粒子分散液、ビニル樹脂粒子分散液も調製される。つまり、樹脂粒子分散液における粒子の体積平均粒径、分散媒、分散方法、及び粒子の含有量に関しては、着色剤粒子分散液中に分散する着色剤粒子、及び離型剤粒子分散液中に分散する離型剤粒子、ビニル樹脂粒子分散液中に分散するビニル樹脂粒子についても同様である。
また、ビニル樹脂粒子分散液は、乳化重合法により調製してもよい。
【０１０４】
−凝集粒子形成工程−
次に、樹脂粒子分散液と共に、ビニル樹脂粒子分散液と、着色剤粒子分散液と、離型剤粒子分散液と、を混合する。
そして、混合分散液中で、樹脂粒子とビニル樹脂粒子と着色剤粒子と離型剤粒子とをヘテロ凝集させ目的とするトナー粒子の径に近い径を持つ、樹脂粒子とビニル樹脂粒子と着色剤粒子と離型剤粒子とを含む凝集粒子を形成する。
【０１０５】
具体的には、例えば、混合分散液に凝集剤を添加すると共に、混合分散液のｐＨを酸性（例えばｐＨが２以上５以下）に調整し、必要に応じて分散安定剤を添加した後、樹脂粒子のガラス転移温度（具体的には、例えば、樹脂粒子のガラス転移温度−３０℃以上ガラス転移温度−１０℃以下）の温度に加熱し、混合分散液に分散された粒子を凝集させて、凝集粒子を形成する。
凝集粒子形成工程においては、例えば、混合分散液を回転せん断型ホモジナイザーで攪拌下、室温（例えば２５℃）で上記凝集剤を添加し、混合分散液のｐＨを酸性（例えばｐＨが２以上５以下）に調整し、必要に応じて分散安定剤を添加した後に、上記加熱を行ってもよい。
【０１０６】
凝集剤としては、例えば、混合分散液に添加される分散剤として用いる界面活性剤と逆極性の界面活性剤、無機金属塩、２価以上の金属錯体が挙げられる。特に、凝集剤として金属錯体を用いた場合には、界面活性剤の使用量が低減され、帯電特性が向上する。
凝集剤の金属イオンと錯体もしくは類似の結合を形成する添加剤を必要に応じて用いてもよい。この添加剤としては、キレート剤が好適に用いられる。
【０１０７】
無機金属塩としては、例えば、塩化カルシウム、硝酸カルシウム、塩化バリウム、塩化マグネシウム、塩化亜鉛、塩化アルミニウム、硫酸アルミニウム等の金属塩、及び、ポリ塩化アルミニウム、ポリ水酸化アルミニウム、多硫化カルシウム等の無機金属塩重合体等が挙げられる。
キレート剤としては、水溶性のキレート剤を用いてもよい。キレート剤としては、例えば、酒石酸、クエン酸、グルコン酸等のオキシカルボン酸、イミノジ酸（ＩＤＡ）、ニトリロトリ酢酸（ＮＴＡ）、エチレンジアミンテトラ酢酸（ＥＤＴＡ）等が挙げられる。
キレート剤の添加量としては、例えば、樹脂粒子１００質量部に対して０．０１質量部以上５．０質量部以下が好ましく、０．１質量部以上３．０質量部未満がより好ましい。
【０１０８】
−融合・合一工程−
次に、凝集粒子が分散された凝集粒子分散液に対して、例えば、樹脂粒子のガラス転移温度以上（例えば樹脂粒子のガラス転移温度より１０から３０℃高い温度以上）に加熱して、凝集粒子を融合・合一し、トナー粒子を形成する。
【０１０９】
以上の工程を経て、トナー粒子が得られる。
なお、凝集粒子が分散された凝集粒子分散液を得た後、当該凝集粒子分散液と、樹脂粒子が分散された樹脂粒子分散液と、をさらに混合し、凝集粒子の表面にさらに樹脂粒子を付着するように凝集して、第２凝集粒子を形成する工程と、第２凝集粒子が分散された第２凝集粒子分散液に対して加熱をし、第２凝集粒子を融合・合一して、コア／シェル構造のトナー粒子を形成する工程と、を経て、トナー粒子を製造してもよい。
【０１１０】
ここで、融合・合一工程終了後は、溶液中に形成されたトナー粒子を、公知の洗浄工程、固液分離工程、乾燥工程を経て乾燥した状態のトナー粒子を得る。
洗浄工程は、帯電性の点から充分にイオン交換水による置換洗浄を施すことがよい。また、固液分離工程は、特に制限はないが、生産性の点から吸引濾過、加圧濾過等を施すことがよい。また、乾燥工程も特に方法に制限はないが、生産性の点から凍結乾燥、フラッシュジェット乾燥、流動乾燥、振動型流動乾燥等を施すことがよい。
【０１１１】
そして、本実施形態に係るトナーは、例えば、得られた乾燥状態のトナー粒子に、外添剤を添加し、混合することにより製造される。混合は、例えばＶブレンダー、ヘンシェルミキサー、レディーゲミキサー等によって行うことがよい。更に、必要に応じて、振動師分機、風力師分機等を使ってトナーの粗大粒子を取り除いてもよい。
【０１１２】
＜静電荷像現像剤＞
本実施形態に係る静電荷像現像剤は、本実施形態に係るトナーを少なくとも含むものである。
本実施形態に係る静電荷像現像剤は、本実施形態に係るトナーのみを含む一成分現像剤であってもよいし、当該トナーとキャリアと混合した二成分現像剤であってもよい。
【０１１３】
キャリアとしては、特に制限はなく、公知のキャリアが挙げられる。キャリアとしては、例えば、磁性粉からなる芯材の表面に被覆樹脂を被覆した被覆キャリア；マトリックス樹脂中に磁性粉が分散・配合された磁性粉分散型キャリア；多孔質の磁性粉に樹脂を含浸させた樹脂含浸型キャリア；等が挙げられる。
なお、磁性粉分散型キャリア、及び樹脂含浸型キャリアは、当該キャリアの構成粒子を芯材とし、これに被覆樹脂により被覆したキャリアであってもよい。
【０１１４】
磁性粉としては、例えば、鉄、ニッケル、コバルト等の磁性金属、フェライト、マグネタイト等の磁性酸化物等が挙げられる。
【０１１５】
導電性粒子としては、金、銀、銅等の金属、カーボンブラック、酸化チタン、酸化亜鉛、酸化スズ、硫酸バリウム、ホウ酸アルミニウム、チタン酸カリウム等の粒子が挙げられる。
【０１１６】
被覆樹脂、及びマトリックス樹脂としては、例えば、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸共重合体、オルガノシロキサン結合を含んで構成されるストレートシリコーン樹脂又はその変性品、フッ素樹脂、ポリエステル、ポリカーボネート、フェノール樹脂、エポキシ樹脂等が挙げられる。
なお、被覆樹脂、及びマトリックス樹脂には、導電材料等、その他添加剤を含ませてもよい。
【０１１７】
ここで、芯材の表面に被覆樹脂を被覆するには、被覆樹脂、及び必要に応じて各種添加剤を適当な溶媒に溶解した被覆層形成用溶液により被覆する方法等が挙げられる。溶媒としては、特に限定されるものではなく、使用する被覆樹脂、塗布適性等を勘案して選択すればよい。
具体的な樹脂被覆方法としては、芯材を被覆層形成用溶液中に浸漬する浸漬法、被覆層形成用溶液を芯材表面に噴霧するスプレー法、芯材を流動エアーにより浮遊させた状態で被覆層形成用溶液を噴霧する流動床法、ニーダーコーター中でキャリアの芯材と被覆層形成用溶液とを混合し、溶剤を除去するニーダーコーター法等が挙げられる。
【０１１８】
二成分現像剤における、トナーとキャリアとの混合比（質量比）は、トナー：キャリア＝１：１００乃至３０：１００が好ましく、３：１００乃至２０：１００がより好ましい。
【０１１９】
＜画像形成装置／画像形成方法＞
本実施形態に係る画像形成装置／画像形成方法について説明する。
本実施形態に係る画像形成装置は、像保持体と、像保持体の表面を帯電する帯電手段と、帯電した像保持体の表面に静電荷像を形成する静電荷像形成手段と、静電荷像現像剤を収容し、静電荷像現像剤により、像保持体の表面に形成された静電荷像をトナー画像として現像する現像手段と、像保持体の表面に形成されたトナー画像を記録媒体の表面に転写する転写手段と、記録媒体の表面に転写されたトナー画像を定着する定着手段と、を備える。そして、静電荷像現像剤として、本実施形態に係る静電荷像現像剤が適用される。
【０１２０】
本実施形態に係る画像形成装置では、像保持体の表面を帯電する帯電工程と、帯電した像保持体の表面に静電荷像を形成する静電荷像形成工程と、本実施形態に係る静電荷像現像剤により、像保持体の表面に形成された静電荷像をトナー画像として現像する現像工程と、像保持体の表面に形成されたトナー画像を記録媒体の表面に転写する転写工程と、記録媒体の表面に転写されたトナー画像を定着する定着工程と、を有する画像形成方法（本実施形態に係る画像形成方法）が実施される。
【０１２１】
本実施形態に係る画像形成装置は、像保持体の表面に形成されたトナー画像を直接記録媒体に転写する直接転写方式の装置；像保持体の表面に形成されたトナー画像を中間転写体の表面に一次転写し、中間転写体の表面に転写されたトナー画像を記録媒体の表面に二次転写する中間転写方式の装置；トナー画像の転写後、帯電前の像保持体の表面をクリーニングするクリーニング手段を備えた装置；トナー画像の転写後、帯電前に像保持体の表面に除電光を照射して除電する除電手段を備える装置等の周知の画像形成装置が適用される。
中間転写方式の装置の場合、転写手段は、例えば、表面にトナー画像が転写される中間転写体と、像保持体の表面に形成されたトナー画像を中間転写体の表面に一次転写する一次転写手段と、中間転写体の表面に転写されたトナー画像を記録媒体の表面に二次転写する二次転写手段と、を有する構成が適用される。
【０１２２】
なお、本実施形態に係る画像形成装置において、例えば、現像手段を含む部分が、画像形成装置に対して脱着されるカートリッジ構造（プロセスカートリッジ）であってもよい。プロセスカートリッジとしては、例えば、本実施形態に係る静電荷像現像剤を収容した現像手段を備えるプロセスカートリッジが好適に用いられる。
【０１２３】
以下、本実施形態に係る画像形成装置の一例を示すが、これに限定されるわけではない。なお、図に示す主要部を説明し、その他はその説明を省略する。
【０１２４】
図１は、本実施形態に係る画像形成装置を示す概略構成図である。
図１に示す画像形成装置は、色分解された画像データに基づくイエロー（Ｙ）、マゼンタ（Ｍ）、シアン（Ｃ）、ブラック（Ｋ）の各色の画像を出力する電子写真方式の第１乃至第４の画像形成ユニット１０Ｙ、１０Ｍ、１０Ｃ、１０Ｋ（画像形成手段）を備えている。これらの画像形成ユニット（以下、単に「ユニット」と称する場合がある）１０Ｙ、１０Ｍ、１０Ｃ、１０Ｋは、水平方向に互いに予め定められた距離離間して並設されている。なお、これらユニット１０Ｙ、１０Ｍ、１０Ｃ、１０Ｋは、画像形成装置に対して脱着するプロセスカートリッジであってもよい。
【０１２５】
各ユニット１０Ｙ、１０Ｍ、１０Ｃ、１０Ｋの図面における上方には、各ユニットを通して中間転写体としての中間転写ベルト２０が延設されている。中間転写ベルト２０は、図における左から右方向に互いに離間して配置された駆動ロール２２及び中間転写ベルト２０内面に接する支持ロール２４に巻きつけて設けられ、第１のユニット１０Ｙから第４のユニット１０Ｋに向う方向に走行されるようになっている。なお、支持ロール２４は、図示しないバネ等により駆動ロール２２から離れる方向に力が加えられており、両者に巻きつけられた中間転写ベルト２０に張力が与えられている。また、中間転写ベルト２０の像保持体側面には、駆動ロール２２と対向して中間転写体クリーニング装置３０が備えられている。
また、各ユニット１０Ｙ、１０Ｍ、１０Ｃ、１０Ｋの現像装置（現像手段）４Ｙ、４Ｍ、４Ｃ、４Ｋのそれぞれには、トナーカートリッジ８Ｙ、８Ｍ、８Ｃ、８Ｋに収められたイエロー、マゼンタ、シアン、ブラックの４色のトナーを含むトナーの供給がなされる。
【０１２６】
第１乃至第４のユニット１０Ｙ、１０Ｍ、１０Ｃ、１０Ｋは、同等の構成を有しているため、ここでは中間転写ベルト走行方向の上流側に配設されたイエロー画像を形成する第１のユニット１０Ｙについて代表して説明する。なお、第１のユニット１０Ｙと同等の部分に、イエロー（Ｙ）の代わりに、マゼンタ（Ｍ）、シアン（Ｃ）、ブラック（Ｋ）を付した参照符号を付すことにより、第２乃至第４のユニット１０Ｍ、１０Ｃ、１０Ｋの説明を省略する。
【０１２７】
第１のユニット１０Ｙは、像保持体として作用する感光体１Ｙを有している。感光体１Ｙの周囲には、感光体１Ｙの表面を予め定められた電位に帯電させる帯電ロール（帯電手段の一例）２Ｙ、帯電された表面を色分解された画像信号に基づくレーザ光線３Ｙによって露光して静電荷像を形成する露光装置（静電荷像形成手段の一例）３、静電荷像に帯電したトナーを供給して静電荷像を現像する現像装置（現像手段の一例）４Ｙ、現像したトナー画像を中間転写ベルト２０上に転写する一次転写ロール５Ｙ（一次転写手段の一例）、及び一次転写後に感光体１Ｙの表面に残存するトナーを除去する感光体クリーニング装置（クリーニング手段の一例）６Ｙが順に配置されている。
なお、一次転写ロール５Ｙは、中間転写ベルト２０の内側に配置され、感光体１Ｙに対向した位置に設けられている。更に、各一次転写ロール５Ｙ、５Ｍ、５Ｃ、５Ｋには、一次転写バイアスを印加するバイアス電源（図示せず）がそれぞれ接続されている。各バイアス電源は、図示しない制御部による制御によって、各一次転写ロールに印加する転写バイアスを可変する。
【０１２８】
以下、第１ユニット１０Ｙにおいてイエロー画像を形成する動作について説明する。
まず、動作に先立って、帯電ロール２Ｙによって感光体１Ｙの表面が−６００Ｖ乃至−８００Ｖの電位に帯電される。
感光体１Ｙは、導電性（例えば２０℃における体積抵抗率：１×１０−６Ωｃｍ以下）の基体上に感光層を積層して形成されている。この感光層は、通常は高抵抗（一般の樹脂の抵抗）であるが、レーザ光線３Ｙが照射されると、レーザ光線が照射された部分の比抵抗が変化する性質を持っている。そこで、帯電した感光体１Ｙの表面に、図示しない制御部から送られてくるイエロー用の画像データに従って、露光装置３を介してレーザ光線３Ｙを出力する。レーザ光線３Ｙは、感光体１Ｙの表面の感光層に照射され、それにより、イエロー画像パターンの静電荷像が感光体１Ｙの表面に形成される。
【０１２９】
静電荷像とは、帯電によって感光体１Ｙの表面に形成される像であり、レーザ光線３Ｙによって、感光層の被照射部分の比抵抗が低下し、感光体１Ｙの表面の帯電した電荷が流れ、一方、レーザ光線３Ｙが照射されなかった部分の電荷が残留することによって形成される、いわゆるネガ潜像である。
感光体１Ｙ上に形成された静電荷像は、感光体１Ｙの走行に従って予め定められた現像位置まで回転される。そして、この現像位置で、感光体１Ｙ上の静電荷像が、現像装置４Ｙによってトナー画像として可視像（現像像）化される。
【０１３０】
現像装置４Ｙ内には、例えば、少なくともイエロートナーとキャリアとを含む静電荷像現像剤が収容されている。イエロートナーは、現像装置４Ｙの内部で攪拌されることで摩擦帯電し、感光体１Ｙ上に帯電した帯電荷と同極性（負極性）の電荷を有して現像剤ロール（現像剤保持体の一例）上に保持されている。そして感光体１Ｙの表面が現像装置４Ｙを通過していくことにより、感光体１Ｙ表面上の除電された潜像部にイエロートナーが静電的に付着し、潜像がイエロートナーによって現像される。イエローのトナー画像が形成された感光体１Ｙは、引続き予め定められた速度で走行され、感光体１Ｙ上に現像されたトナー画像が予め定められた一次転写位置へ搬送される。
【０１３１】
感光体１Ｙ上のイエロートナー画像が一次転写へ搬送されると、一次転写ロール５Ｙに一次転写バイアスが印加され、感光体１Ｙから一次転写ロール５Ｙに向う静電気力がトナー画像に作用され、感光体１Ｙ上のトナー画像が中間転写ベルト２０上に転写される。このとき印加される転写バイアスは、トナーの極性（−）と逆極性の（＋）極性であり、例えば第１ユニット１０Ｙでは制御部に（図示せず）よって＋１０μＡに制御されている。
一方、感光体１Ｙ上に残留したトナーは感光体クリーニング装置６Ｙで除去されて回収される。
【０１３２】
また、第２のユニット１０Ｍ以降の一次転写ロール５Ｍ、５Ｃ、５Ｋに印加される一次転写バイアスも、第１のユニットに準じて制御されている。
こうして、第１のユニット１０Ｙにてイエロートナー画像の転写された中間転写ベルト２０は、第２乃至第４のユニット１０Ｍ、１０Ｃ、１０Ｋを通して順次搬送され、各色のトナー画像が重ねられて多重転写される。
【０１３３】
第１乃至第４のユニットを通して４色のトナー画像が多重転写された中間転写ベルト２０は、中間転写ベルト２０と中間転写ベルト内面に接する支持ロール２４と中間転写ベルト２０の像保持面側に配置された二次転写ロール（二次転写手段の一例）２６とから構成された二次転写部へと至る。一方、記録紙（記録媒体の一例）Ｐが供給機構を介して二次転写ロール２６と中間転写ベルト２０とが接触した隙間に予め定められたタイミングで給紙され、二次転写バイアスが支持ロール２４に印加される。このとき印加される転写バイアスは、トナーの極性（−）と同極性の（−）極性であり、中間転写ベルト２０から記録紙Ｐに向う静電気力がトナー画像に作用され、中間転写ベルト２０上のトナー画像が記録紙Ｐ上に転写される。なお、この際の二次転写バイアスは二次転写部の抵抗を検出する抵抗検出手段（図示せず）により検出された抵抗に応じて決定されるものであり、電圧制御されている。
【０１３４】
この後、記録紙Ｐは定着装置（定着手段の一例）２８における一対の定着ロールの圧接部（ニップ部）へと送り込まれトナー画像が記録紙Ｐ上へ定着され、定着画像が形成される。
【０１３５】
トナー画像を転写する記録紙Ｐとしては、例えば、電子写真方式の複写機、プリンター等に使用される普通紙が挙げられる。記録媒体は記録紙Ｐ以外にも、ＯＨＰシート等も挙げられる。
定着後における画像表面の平滑性をさらに向上させるには、記録紙Ｐの表面も平滑が好ましく、例えば、普通紙の表面を樹脂等でコーティングしたコート紙、印刷用のアート紙等が好適に使用される。
【０１３６】
カラー画像の定着が完了した記録紙Ｐは、排出部へ向けて搬出され、一連のカラー画像形成動作が終了される。
【０１３７】
＜プロセスカートリッジ／トナーカートリッジ＞
本実施形態に係るプロセスカートリッジについて説明する。
本実施形態に係るプロセスカートリッジは、本実施形態に係る静電荷像現像剤を収容し、静電荷像現像剤により、像保持体の表面に形成された静電荷像をトナー画像として現像する現像手段を備え、画像形成装置に着脱されるプロセスカートリッジである。
【０１３８】
なお、本実施形態に係るプロセスカートリッジは、上記構成に限られず、現像装置と、その他、必要に応じて、例えば、像保持体、帯電手段、静電荷像形成手段、及び転写手段等のその他手段から選択される少なくとも一つと、を備える構成であってもよい。
【０１３９】
以下、本実施形態に係るプロセスカートリッジの一例を示すが、これに限定されるわけではない。なお、図に示す主要部を説明し、その他はその説明を省略する。
【０１４０】
図２は、本実施形態に係るプロセスカートリッジを示す概略構成図である。
図２に示すプロセスカートリッジ２００は、例えば、取り付けレール１１６及び露光のための開口部１１８が備えられた筐体１１７により、感光体１０７（像保持体の一例）と、感光体１０７の周囲に備えられた帯電ロール１０８（帯電手段の一例）、現像装置１１１（現像手段の一例）、及び感光体クリーニング装置１１３（クリーニング手段の一例）を一体的に組み合わせて保持して構成し、カートリッジ化されている。
なお、図２中、１０９は露光装置（静電荷像形成手段の一例）、１１２は転写装置（転写手段の一例）、１１５は定着装置（定着手段の一例）、３００は記録紙（記録媒体の一例）を示している。
【０１４１】
次に、本実施形態に係るトナーカートリッジについて説明する。
本実施形態に係るトナーカートリッジは、本実施形態に係るトナーを収容し、画像形成装置に着脱されるトナーカートリッジである。トナーカートリッジは、画像形成装置内に設けられた現像手段に供給するための補給用のトナーを収容するものである。
【０１４２】
なお、図１に示す画像形成装置は、トナーカートリッジ８Ｙ、８Ｍ、８Ｃ、８Ｋの着脱される構成を有する画像形成装置であり、現像装置４Ｙ、４Ｍ、４Ｃ、４Ｋは、各々の現像装置（色）に対応したトナーカートリッジと、図示しないトナー供給管で接続されている。また、トナーカートリッジ内に収容されているトナーが少なくなった場合には、このトナーカートリッジが交換される。
【実施例】
【０１４３】
以下、実施例により本実施形態を詳細に説明するが、本実施形態は、これら実施例に何ら限定されるものではない。なお、以下の説明において、特に断りのない限り、「部」及び「％」はすべて質量基準である。
【０１４４】
［非晶性ポリエステル複合樹脂の合成］
（ビニル樹脂単位の合成）
−スチレン（メタ）アクリル樹脂（Ｖ１）の合成−
スチレン３０６質量部、ｎ−ブチルアクリレート９４質量部、アクリル酸６質量部、及びβ−カルボキシエチルアクリレート０．２質量部の各成分を、冷却管つき反応容器中に投入して、トルエン１００質量部に溶解し、ラジカル開始剤アゾイソブチロニトリル（ＡＩＢＮ）０．７５質量部を加え、窒素気流下で７０℃、１６時間反応させた。その後、メタノール１リットルに再沈し、乾燥して、非晶性のスチレン（メタ）アクリル樹脂（Ｖ１）を得た。
【０１４５】
（ポリエステル樹脂単位の合成）
−非晶性ポリエステル樹脂（Ａ１）の合成−
攪拌機、温度計、コンデンサー、窒素ガス導入管を備えた反応容器中に、多価アルコール成分として、ビスフェノールＡプロピレンオキサイド２モル付加物（ＢＰＡ−ＰＯ）４５モル％、エチレングリコール（ＥＧ）３０モル％、ネオペンチルアルコール（ＮＰＧ）２５モル％、多価カルボン酸成分として、テレフタル酸（ＴＰＡ）９０モル％、ドデセニルコハク酸無水物（ＤＳＡ）１０モル％を投入し、反応容器中を乾燥窒素ガスで置換した。その後、触媒として、上記モノマー成分の合計量１００質量部に対して、ジブチル錫オキサイド１．０質量部を投入し、窒素ガス気流下約１９０℃で約５時間攪拌反応させ、さらに温度を約２４０℃に上げて約６時間攪拌反応させた後、反応容器内を１０．０ｍｍＨｇまで減圧し、減圧下で約０．５時間攪拌反応させて、非晶性ポリエステル樹脂（Ａ１）を得た。
【０１４６】
−非晶性ポリエステル樹脂（Ａ２）〜（Ａ７）の合成−
多価カルボン酸、及び多価アルコールの種類と量を表１に示すように変更した以外は、非晶性ポリエステル樹脂（Ａ１）の調製と同様にして、非晶性ポリエステル樹脂（Ａ２）〜（Ａ７）を調製した。
なお、表１の「ＢＰＡ−ＥＯ」は、ビスフェノールＡエチレンオキサイド２モル付加物である。
【０１４７】
【表１】
2016051048.tif 000002
【０１４８】
（非晶性ポリエステル複合樹脂（ＨＢ１）の合成）
上記で得られたスチレン（メタ）アクリル樹脂（Ｖ１）を２０質量％、上記で得られた非晶性ポリエステル樹脂（Ａ１）を８０質量％になるように量りとり、トルエン７０部に溶解した後、冷却管つき反応容器内に仕込み、窒素気流下１２０℃、５時間加熱混合を行って重合させ、非晶性ポリエステル複合樹脂（ＨＢ１）を得た。
【０１４９】
（非晶性ポリエステル複合樹脂（ＨＢ２）〜（ＨＢ９）の合成）
非晶性ポリエステル樹脂の種類、及びスチレン（メタ）アクリル樹脂と非晶性ポリエステル樹脂との質量比を表２に示すように変更した以外は、非晶性ポリエステル複合樹脂（ＨＢ１）の合成と同様にして、非晶性ポリエステル複合樹脂（ＨＢ２）〜（ＨＢ９）を合成した。
なお、表２の樹脂番号（ＨＢ７）は、ビニル樹脂単位を含まない非晶性ポリエステル樹脂である。
【０１５０】
【表２】
2016051048.tif 000003
【０１５１】
［非晶性ポリエステル複合樹脂粒子分散液の調製］
（非晶性ポリエステル複合樹脂粒子分散液（ＨＢ１）の調製）
上記で得られた非晶性ポリエステル複合樹脂（ＨＢ１）３０００質量部、イオン交換水１００００質量部、ドデシルベンゼンスルホン酸ナトリウム９０質量部を、高温、高圧乳化装置（キャビトロンＣＤ１０１０）の乳化タンクに投入した後、１３０℃に加熱溶融後、１１０℃で流量３Ｌ／ｍ、１００００ｒｐｍで３０分間分散させ、冷却タンクを通過させて固形分３０％、体積平均粒径Ｄ５０ｖが１１５ｎｍの非晶性ポリエステル複合樹脂粒子分散液（ＨＢ１）を得た。
【０１５２】
（非晶性ポリエステル複合樹脂粒子分散液（ＨＢ２）〜（ＨＢ９）の調製）
非晶性ポリエステル複合樹脂（ＨＢ１）を上記で得られた非晶性ポリエステル複合樹脂（ＨＢ２）〜（ＨＢ９）にそれぞれ変更した以外は、非晶性ポリエステル複合樹脂粒子分散液（ＨＢ１）の調製と同様にして、非晶性ポリエステル複合樹脂粒子分散液（ＨＢ２）〜（ＨＢ９）を得た。
【０１５３】
［結晶性ポリエステル樹脂の合成］
（結晶性ポリエステル樹脂（Ｃｒ１）の合成）
攪拌器、温度計、コンデンサー及び窒素ガス導入管を備えた反応容器中に、多価アルコール成分として、１，６−ヘキサンジオール１モル％と、多価カルボン酸成分としてドデカン二酸１モル％とを投入し、反応容器中を乾燥窒素ガスで置換した。その後、触媒として、チタンテトラブトキサイドを前記モノマー成分１００質量部に対して０．２５質量部投入した。窒素ガス気流下、１７０℃で３時間攪拌反応させた後、温度を更に２１０℃まで１時間かけて昇温し、反応容器内を３ｋＰａまで減圧し、減圧下で１３時間攪拌反応させて、結晶性ポリエステル樹脂（Ｃｒ１）を得た。
【０１５４】
［結晶性ポリエステル樹脂粒子分散液の調製］
（結晶性ポリエステル樹脂粒子分散液（Ｃｒ１）の調製）
次に、コンデンサー、温度計、水滴下装置、アンカー翼を備えたジャケット付き３リットル反応槽（東京理化器械社製：ＢＪ−３０Ｎ）に、ポリエステル樹脂（Ｃｒ１）３００質量部と、メチルエチルケトン１６０質量部と、イソプロピルアルコール１００質量部とを入れ、水循環式恒温槽にて７０℃に維持しながら、１００ｒｐｍで攪拌混合しつつ樹脂を溶解させた。その後攪拌回転数を１５０ｒｐｍにし、水循環式恒温槽を６６℃に設定し、１０％アンモニア水（試薬）１７部を１０分間かけて投入した後、６６℃に保温されたイオン交換水を７質量部／分の速度で、合計９００質量部滴下し転相させて、乳化液を得た。得られた乳化液８００部とイオン交換水７００質量部とを２リットルのナスフラスコに入れ、トラップ球を介して真空制御ユニットを備えたエバポレーター（東京理化器械社製）にセットした。ナスフラスコを回転させながら、６０℃の湯バスで加温し、突沸に注意しつつ７ｋＰａまで減圧し溶剤を除去した。溶剤回収量が１，１００部になった時点で常圧に戻し、ナスフラスコを水冷して分散液を得た。イオン交換水を加えて、固形分濃度が２０質量％の結晶性ポリエステル樹脂粒子分散液（Ｃｒ１）を得た。
【０１５５】
［ビニル樹脂粒子分散液、ウレタン樹脂粒子分散液の調製］
（スチレン（メタ）アクリル樹脂粒子分散液（Ｆ１）の作製）
・スチレン（和光純薬工業社製）：４８０質量部
・メタクリル酸メチル（和光純薬工業社製）：１２０質量部
・βカルボキシエチルアクリレート（ソルベイ日華社製）：６質量部
上記成分を、界面活性剤（ジフェニルオキサイドジスルホン酸ナトリウム）６質量部をイオン交換水２５０質量部に溶解させた分散媒体中へ添加し、ホモジナイザー（ＩＫＡウルトラタラックス）にて５０００回転／分の回転速度にて５分間分散することにより、モノマー乳化液を得た。
次に、８０℃温浴させた攪拌機つきの容器に、モノマー乳化液を５０質量部とイオン交換水５５０部、界面活性剤（ジフェニルオキサイドジスルホン酸ナトリウム）１質量部を投入し、さらに重合開始剤として過硫酸アンモニウム（三菱ガス化学社製）を１０質量部投入し、２００ｒｐｍの攪拌と温浴を１時間１０分保持した。
更に、残りのモノマー乳化液を１分あたり３質量部の割合で容器に投入し、投入終了後さらに５時間攪拌および温浴を保持することにより、スチレン（メタ）アクリル樹脂粒子分散液（Ｆ１）を得た。
得られたスチレン（メタ）アクリル樹脂粒子分散液（Ｆ１）の固形分濃度は４０質量％であり、粒子の体積平均粒径は２００ｎｍであった。
【０１５６】
（ポリウレタン樹脂粒子分散液（Ｆ２）の作製）
攪拌機及び加熱器を備えた簡易加圧反応装置に、Ｍｎが２，０００のポリカーボネートジオール「旭化成ＰＣＤＬ−Ｔ４６７２」［旭化成ケミカルズ（株）製］１８３．８部、ＤＭＰＡ２１．８部、水添ＭＤＩ１００．０部及びアセトン２０４．１部を窒素を導入しながら仕込んだ。その後８５℃に加熱し、１０時間かけてウレタン化反応を行い、プレポリマーを製造した。ウレタン化反応終了時の樹脂固形分のイソシアネート含量は０．８３ｍｍｏｌ／ｇであった。反応混合物を４０℃に冷却後、簡易加圧反応装置内で攪拌しながらトリエチルアミン（中和剤）１６．４部及び水６８３．６部を加えた。続いて、減圧下に６５℃で８時間かけてアセトンを除去し、ポリウレタン樹脂水分散体１，０００部を得た。
得られたポリウレタン樹脂粒子分散液（Ｆ２）の固形分濃度は４０質量％であり、粒子の体積平均粒径は２００ｎｍであった。
【０１５７】
[着色剤粒子分散液の調製]
・シアン顔料：５０質量部
（大日精化（株）製、Ｐｉｇｍｅｎｔ  Ｂｌｕｅ  １５：３（銅フタロシアニン））
・アニオン界面活性剤（第一工業製薬社製：ネオゲンＲ）：５質量部
・イオン交換水：２００質量部
上記成分を混合し、ホモジナイザー（ＩＫＡウルトラタラックス）により１０分間分散した後に、アルティマイザー（対向衝突型湿式粉砕機：杉野マシン製）を用い圧力２４５Ｍｐａで１５分間分散処理を行い、着色剤粒子の体積平均粒径が１８２ｎｍで固形分量が２０質量％の着色剤粒子分散液を得た。
【０１５８】
［離型剤粒子分散液の調製］
・パラフィンワックス：ＨＮＰ−９（日本精鑞）：２０質量部
・アニオン性界面活性剤：ネオゲンＳＣ（第一工業製薬）：１質量部
・イオン交換水：８０質量部
上記を耐熱容器中で混合し、９０℃に昇温して３０分、攪拌を行った。次いで、容器底部より溶融液をゴーリンホモジナイザーへと流通し、５ＭＰａの圧力条件のもと、３パス相当の循環運転を行った後、圧力を３５ＭＰａに昇圧し、更に３パス相当の循環運転を行った。こうして出来た乳化液を前記耐熱溶液中で４０℃以下になるまで冷却し、体積平均粒径が１８２ｎｍで固形分量が２０質量％離型剤粒子分散液を得た。
【０１５９】
＜実施例１＞
［トナーの作製］
（トナー粒子（１）の作製）
・非晶性ポリエステル複合樹脂粒子分散液（ＨＢ１）：１００質量部
・結晶性ポリエステル樹脂粒子分散液（Ｃｒ１）：３７．５質量部
・スチレン（メタ）アクリル樹脂粒子分散液（Ｆ１）：１０質量部
・着色剤粒子分散液：１０質量部
・離型剤粒子分散液：９質量部
・界面活性剤水溶液：０．１質量部
・０．３Ｍ硝酸水溶液：０．４質量部
・イオン交換水：２００質量部
【０１６０】
上記成分を丸型ステンレス製フラスコ中に収容して、ホモジナイザー（ＩＫＡ社製、ウルトラタラックスＴ５０）を用いて分散した後、加熱用オイルバス中で４２℃まで加熱し３０分保持した後、凝集粒子が形成されていることを確認した段階で、追加の非晶性ポリエステル複合樹脂粒子分散液（ＨＢ１）５０質量部を添加後、更に３０分保持した。
続いて、ニトリロ３酢酸Ｎａ塩（中部キレスト社製、キレスト７０）を全液の３質量％となるように添加した。その後１Ｎの水酸化ナトリウム水溶液をｐＨ７．２に到達するまで穏やかに添加した後、攪拌を継続しながら８５℃まで加熱し、３．０時間保持した。その後、反応生成物をろ過し、イオン交換水で洗浄した後、真空乾燥機を用いて乾燥してトナー粒子（１）を得た。
【０１６１】
（トナー（１）の作製）
トナー粒子（１）１００質量部に、シリカ粒子（ゾルゲル法により得られ、ヘキサメチルジシラザンによる表面処理量が５質量％、平均一次粒径が１２０ｎｍであるシリカ粒子）３質量部及びシリカ粒子（Ｒ９７２（日本アエロジル社製））１質量部を加え、５リットルヘンシェルミキサーを用い、周速３０ｍ／ｓで１５分間混合を行った後、４５μｍの目開きの篩を用いて粗大粒子を除去し、トナー（１）を作製した。
【０１６２】
＜実施例２〜１５、及び比較例１〜２＞
トナー粒子中の非晶性ポリエステル複合樹脂の種類を表３に示すように変更し、さらに、トナー粒子中のビニル樹脂粒子の量を表３に示すように変更した以外は、実施例１と同様にして、トナー（２）〜（１５）、及びトナー（Ｃ１）〜（Ｃ２）を作製した。
【０１６３】
［現像剤の作製］
各例で得られた各トナーを用いて、現像剤を次のようにして作製した。
フェライト粒子（パウダーテック社製、平均粒径５０μｍ）１００部とメチルメタクリレート樹脂（三菱レイヨン社製、重量平均分子量９５０００）１．５部を、トルエン５００部と共に加圧式ニーダーに入れ、１５分間攪拌混合した後、減圧混合しながら７０℃まで昇温してトルエンを留去し、その後冷却し、１０５μｍの篩を用いて分級して樹脂被覆フェライトキャリアを得た。
この樹脂被覆フェライトキャリアと、各例で得られたトナーとを、トナー８部とキャリア９２部の割合でＶブレンダーにそれぞれ混合し、各現像剤を作製した。
【０１６４】
［折り曲げ強度の評価］
各現像剤を、富士ゼロックス社製ＤｏｃｕＣｅｎｔｒｅＣｏｌｏｒ５００改造機（定着温度が可変な外部定着機で定着を行うように改造したもの）に搭載した。
そして、富士ゼロックス社製カラーペーパー（Ｊ紙）に、トナー載り量１３．５ｇ／ｍ２に調整して、ベタ画像の形成を行った。トナー画像出しした後、外部定着機を用い、ニップ幅６．５ｍｍ下、定着速度１８０ｍｍ／ｓｅｃにて定着した。
但し、定着温度を１３０℃と固定してトナー画像を定着し、用紙の定着画像のソリッド部のほぼ中央に、内側に折り目を入れ、定着画像が破壊された部分をティッシュペーパーで拭い取り、白抜けした線幅を測定した。評価基準は以下のとおりである。
５：３０μｍ以下
４：３０超え６０μｍ以下
３：６０超え８０μｍ以下
２：８０超え１００μｍ以下
１：１００μｍ超え
【０１６５】
［トナーの凝集性の評価］
富士ゼロックス社製ＤｏｃｕＰｒｉｎｔ１１００ＣＦを現像ロールの周速が可変となるよう改造したものを用い、各現像剤を搭載して評価を行った。尚、現像ロールの周速は１０００ｍｍ／ｓとした。３０℃、８０％ＲＨの環境において、上記改造機にて、画像密度１％の画像をＡ４換算で５０万枚出力した後、全面ベタ画像をＡ４換算１００枚分出力し、白抜け、白筋等の画質欠陥の有無を評価した。具体的には、１００枚分出力したうちの白抜け、白筋等の画質欠陥が発生した枚数の割合を評価した。なお、用紙は小林クリエイト社製再生ＮＩＰ用紙を用いた。評価基準は以下のとおりである。
５：１０％以下
４：１０％超え２０％以下
３：２０％超え４０％以下
２：４０％超え５０％以下
１：５０％超え
【０１６６】
［転写性の評価］
得られた現像剤を、富士ゼロックス社製ＤｏｃｕＣｅｎｔｒｅ−ＩＩＩ  ３０００（直接転写方式）に搭載した。
そして、温度３０℃湿度７０％の環境下にて、５ｃｍ×２ｃｍのソリッドパッチを現像させ、感光体表面の現像トナー画像を、テープ（住友スリーエム社製、商品名：透明美色、１８ｍｍ幅）における表面の粘着性を利用して転写し、これを感光体の表面にトナーが目視上で確認できなくなるまで繰り返し転写されたトナーの質量（Ｗ１）を測定した。
【０１６７】
次に、上記と同様の条件で感光体表面に現像されたトナー像を、紙（富士ゼロックスオフィスサプライ社製、Ｊ紙）表面に転写させ、定着させる前にそのトナーをエアーにより吹き飛ばし、紙との重さの差分から、その転写画像の質量（Ｗ２）を測定した。
以下の式により初期の転写効率を求めた。なお、転写電流は１３μＡとした。
式：転写効率（％）＝（Ｗ２／Ｗ１）×１００
【０１６８】
その後、温度３０℃湿度７０％の環境下にて、５ｃｍ×２ｃｍのソリッドパッチを１００，０００枚形成した後に、上記初期の転写効率と同様の方法で、運転後の転写効率を求めた。評価基準は以下のとおりである。
Ａ（○）：変化なし。
Ｂ（△）：１０％程度変わる。
Ｃ（×）：ほぼトナーが転写しない。
【０１６９】
【表３】
2016051048.tif 000004
【０１７０】
なお、表３において、「ＨＢ−ＰＥＳ」は、非晶性ポリエステル複合樹脂、「Ｃｒ−ＰＥＳ」は、結晶性ポリエステル樹脂、「Ｃｒ／ＨＢ」は、結晶性ポリエステル樹脂と非晶性ポリエステル複合樹脂との質量比（結晶性ポリエステル樹脂／非晶性ポリエステル複合樹脂）、「ＢＰＡ−ＡＯ」は、ビスフェノールＡのアルキレンオキサイド付加物、その「モル％」は、多価アルコール全体に対するモル量、「Ｖｎ／ＰＥＳ」は、非晶性ポリエステル複合樹脂におけるビニル樹脂単位とポリエステル樹脂単位との質量比（前記ビニル樹脂単位／前記ポリエステル樹脂単位）、「Ｖｎ単位」は、ビニル樹脂単位、及びビニル樹脂粒子の「粒径」は体積平均粒径を表す。
【０１７１】
上記結果から、本実施例では、比較例に比べ、トナーの凝集体が発生しにくいことがわかる。これにより、本実施例は、比較例に比べ、低温定着性と耐熱性を両立していることがわかる。
【符号の説明】
【０１７２】
１Ｙ、１Ｍ、１Ｃ、１Ｋ  感光体（像保持体の一例）
２Ｙ、２Ｍ、２Ｃ、２Ｋ  帯電ロール（帯電手段の一例）
３  露光装置（静電荷像形成手段の一例）
３Ｙ、３Ｍ、３Ｃ、３Ｋ  レーザ光線
４Ｙ、４Ｍ、４Ｃ、４Ｋ  現像装置（現像手段の一例）
５Ｙ、５Ｍ、５Ｃ、５Ｋ  一次転写ロール（一次転写手段の一例）
６Ｙ、６Ｍ、６Ｃ、６Ｋ  感光体クリーニング装置（クリーニング手段の一例）
８Ｙ、８Ｍ、８Ｃ、８Ｋ  トナーカートリッジ
１０Ｙ、１０Ｍ、１０Ｃ、１０Ｋ  画像形成ユニット
２０  中間転写ベルト（中間転写体の一例）
２２  駆動ロール
２４  支持ロール
２６  二次次転写ロール（二次転写手段の一例）
３０  中間転写体クリーニング装置
１０７  感光体（像保持体の一例）
１０８  帯電ロール（帯電手段の一例）
１０９  露光装置（静電荷像形成手段の一例）
１１１  現像装置（現像手段の一例）
１１２  転写装置（転写手段の一例）
１１３  感光体クリーニング装置（クリーニング手段の一例）
１１５  定着装置（定着手段の一例）
１１６  取り付けレール
１１７  筐体
１１８  露光のための開口部
２００  プロセスカートリッジ
３００  記録紙（記録媒体の一例）
Ｐ  記録紙（記録媒体の一例）
【図１】
2016051048.tif 000005
【図２】
2016051048.tif 000006